"粘着防止剤が、表面に付着してなるホットメルト樹脂組成物であって、前記粘着防止剤の主成分が植物由来の粒子であり、前記粒子の平均粒子径が5~40μmであり、前記粒子の表面がシリコーンコーティングされてなる、ホットメルト樹脂組成物。植物由来の粒子の融点が、180°C以上である請求項1に記載のホットメルト樹脂組成物。シリコーンコーティングが、メチル基を有するシラン化合物によりなされた、請求項1又は2に記載のホットメルト樹脂組成物。植物由来の粒子が、澱粉の粒子である請求項1~3いずれかに記載のホットメルト樹脂組成物。本発明は、上記の問題を解決するためになされたものであり、複雑な形状を有する電気電子部品用として耐ブロッキング性が良好な封止用ホットメルト樹脂組成物を提供することを目的とする。前記課題を解決すべく鋭意検討を行い、その結果、ホットメルト樹脂の成形品表面にシリコーンコーティングされた澱粉である粘着防止剤を均一に塗すことで耐ブロッキング性を向上させることを見出し、本発明を完成するに至った。すなわち、本発明は、以下に関する。1粘着防止剤が、表面に付着してなるホットメルト樹脂組成物であって、前記粘着防止剤の主成分が植物由来の粒子であり、前記粒子の平均粒子径が5~40μmであり、前記粒子の表面がシリコーンコーティングされてなる、ホットメルト樹脂組成物。2植物由来の粒子の融点が、180°C以上である1に記載のホットメルト樹脂組成物。3シリコーンコーティングが、メチル基を有するシラン化合物によりなされた、1又は2に記載のホットメルト樹脂組成物。4植物由来の粒子が、澱粉の粒子である1~3いずれかに記載のホットメルト樹脂組成物。複雑な形状を有する電気電子部品用として好適な、電気絶縁性、熱伝導性、耐ブロッキング性が良好な封止用ホットメルト樹脂組成物を提供することが可能となった。以下、本発明の実施形態について、詳細に説明する。本発明のホットメルト樹脂組成物は、粘着防止剤が表面に付着してなるホットメルト樹脂組成物であって、前記粘着防止剤の主成分が植物由来の粒子であり、前記粒子の平均粒子径が5~40μmであり、前記粒子の表面がシリコーンコーティングされている。従って、本発明のホットメルト樹脂組成物は、通常、粘着防止剤が表面に付着している状態で固体状であるが、その形状は特に限定しない。また、保管状態、あるいは、常温25°C以下で固体状であることが好ましい。また、粘着防止剤はホットメルト樹脂組成物の表面に付着しているが、さらに、ホットメルト樹脂組成物内に含まれていてもよい。本発明に使用される粘着防止剤としては、粘着防止機能を有する材料粒子であれば、特に限定しないが、例えば、シリコーン処理澱粉、シリコーン未処理澱粉等の植物由来の粒子、シリコーン処理炭酸カルシウム、ステアリン酸亜鉛、ステアリン酸バリウム、ステアリン酸カルシウム、水酸化アルミニウム、チタン白、タルク等の無機物の粒子が挙げられる。なお、シリコーン処理とは、粒子の表面がシリコーンコーティングされていることをいう。また、粘着防止剤の主成分は、植物由来の粒子であり、主成分としては、一般的に、50質量以上であり、好ましくは70質量以上であり、より好ましくは90質量以上である。植物由来の粒子が、粘着防止剤中、50質量未満では、十分な耐ブロッキング性の効果が発揮できないおそれがある。また、本発明に使用される植物由来の粒子としては、その平均粒子径が5~40μmであり、その表面がシリコーンコーティングされている。平均粒子径は、例えば、レーザ回折式粒度分布測定法等に測定可能である。また、平均粒子径は、10~35μmが好ましく、10~25μmがより好ましい。平均粒子径が5μm未満では、十分な耐ブロッキング性の効果が発揮できないおそれがあり、また、40μmを超えると、ホットメルト樹脂組成物への粘着防止剤の付着が不十分になるおそれがある。また、主成分である植物由来の粒子の表面がシリコーンコーティングされているが、シリコーンコーティングされていない場合は、十分な耐ブロッキング性の効果が発揮できないおそれがある。植物由来の粒子の表面のシリコーンコーティングに使用されるシリコーンコーティング剤としては、例えば、下記一般式1で表されるシラン化合物が挙げられる。R12SiOR221式1中、R1は炭素数1~3のアルキル基、炭素数2もしくは3のアルケニル基、又はフェニル基、R2は炭素数1~3のアルキル基、炭素数2もしくは3のアシル基、又は炭素数3~5のアルコキシアルキル基を表し、R1及びR2はそれぞれ同一でも異なっていてもよい。さらに、一般式1においてR1がメチル基、エチル基及びフェニル基から選択される基であり、R2がメチル基及びエチル基から選択される基であるシラン化合物であることが好ましく、特に、R1及びR2が、メチル基であることが好ましい。よって、植物由来の粒子表面がメチル基を有したシラン化合物でシリコーンコーティングされたものが好ましい。植物由来の粒子としては、融点が180°C以上であることが好ましく、200°C以上であることがより好ましい。なお、融点の上限は特に限定しないが、通常、300°C程度である。融点が180°C未満では、ホットメルト樹脂組成物表面の粘着防止剤が温度や水分により侵され易くなり、耐ブロッキング性が低下する傾向がある。植物由来の粒子とは、植物を原料とした粒子であり、例えば、澱粉の粒子、木炭粉末、花粉等が挙げられるが、耐ブロッキング性、コスト等の点から澱粉の粒子が好ましい。さらに、植物を原料より選ばれる1種の材料又は2種以上の混合物を振動ミル、ボールミルなどを用いて粉砕し、粒子としてもよい。例えば、レハロースまたはトレハロースと、水溶性タンパク質、微生物由来の多糖類、植物由来の多糖類、デンプンおよびデンプン部分分解物、糖アルコールから選ばれる1種又は2種以上の混合物を用いて造粒することにより得られる。本発明において使用しうる植物原料としては、乾燥野菜類、乾燥穀類、スパイス類、ハーブ類または緑茶、紅茶、コーヒーなどの嗜好品類、脱脂粉乳等の乳製品粉末、粉末香料を例示することができる。また、本発明で使用しうる乾燥野菜類としては、例えば、ハクサイ、キャベツ、ホウレン草などの葉菜類の乾燥品;タマネギ、ジャガイモ、レンコンなどの茎菜類の乾燥品;ニンジン、ゴボウ、サツマイモなどの根菜類の乾燥品;トマト、キュウリ、ナスなどの果菜類の乾燥品;カリフラワー、ブロッコリーなどの花菜類の乾燥品;ワラビ、ツクシ、キノコなどの山菜類の乾燥品;その他の野菜類及びこれらの加工調理品の乾燥品などを例示することができる。また、本発明で使用しうる乾燥穀類としては、例えば、米、麦、トウモロコシ、ソバなどの乾燥品及びその他の穀類及びこれらの加工調理品の乾燥品などを例示することができる。使用できる植物由来の粒子市販品としては、ニッカリコAS-100、ニッカリコAS-300ニッカ株式会社製、商品名等を挙げることができる。ニッカリコAS-100は、メチル基を有したシラン化合物でシリコーンコーティングされた、平均粒子径10~25μmの澱粉の粒子であり、その融点は、180°C以上である。ニッカリコAS-300は、メチル基を有したシラン化合物でシリコーンコーティングされた、平均粒子径15~35μmの澱粉の粒子であり、その融点は、180°C以上である。なお、前記澱粉の粒子の融点は、澱粉の粒子を乾燥機等で加熱し、融解の有無により、判断した。その結果、180°Cにおいて、融解は認められなかった。ホットメルト樹脂組成物の表面に、粘着防止剤を付着させる方法としては特に限定しないが、例えば、ホットメルト樹脂組成物を円柱状に成形し、粘着防止剤の中で、ディッピング浸漬してもよく、あるいは、円柱状にしたホットメルト樹脂組成物に、粘着防止剤を降り掛けてもよい。粘着防止剤を均一に付着させることにより、ホットメルト樹脂組成物の耐ブロッキング性が向上する。本発明のホットメルト樹脂組成物の表面において、粘着防止剤の付着量は、0.1~5mg/cm2であることが好ましく、1~4mg/cm2であることがより好ましい。粘着防止剤の付着量が0.1mg/cm2未満であると表面に均一に付着せず、耐ブロッキング性が不十分となることがある。また、粘着防止剤の付着量が5mg/cm2を超えても、耐ブロッキング性の効果は向上せず、むしろ、過剰な粘着防止剤により、周辺を汚染するおそれがある。付着量の測定方法としては、種々な方法が挙げられるが、例えば、粘着防止剤を付着させる必要な部分の表面積が明確なサンプルホットメルト樹脂組成物の質量を予め測定しておき、このサンプルの必要な部分に粘着防止剤を付着させて、改めて付着後の質量を測定する。そして、質量差をサンプルの表面積で割り、付着量を算出する。本発明のホットメルト樹脂組成物は、一般的に、各種ポリオレフィン樹脂、ワックス、充填材、酸化防止剤及び接着付与剤等を含んでいる。また、本発明のホットメルト樹脂組成物は、封止材用として好適であるため、以下、封止用ホットメルト樹脂組成物と表すこともある。ポリオレフィン樹脂としては、例えば低密度ポリエチレン、高密度ポリエチレン、直鎖状低密度ポリエチレン、ポリプロピレン、ポリブテン、エチレン-酢ビ共重合体、エチレン-プロピレン共重合体、エチレン-ブテン共重合体、プロピレン-ブテン共重合体、マレイン酸変性ポリプロピレン、マレイン酸変性ポリエチレン等が挙げられる。その中で、接着強度、耐久性を得るためには、結晶性が低い、もしくは非晶性のものが好ましく、通常、ホットメルト樹脂組成物に使用されるものであれば特別な制約はない。市販品としては、ベストプラスト703エボニックデグサジャパン株式会社製、商品名:重量平均分子量34,000、ベストプラスト708エボニックデグサジャパン株式会社製、商品名:重量平均分子量75,000、ベストプラスト792エボニックデグサジャパン株式会社製、商品名:重量平均分子量118,000、ベストプラスト308エボニックデグサジャパン株式会社製、商品名:重量平均分子量49,000、ベストプラスト408エボニックデグサジャパン株式会社製、商品名:重量平均分子量48,000、レクスタックRT2780米国レキセン社製、商品名、ブテン-1共重合体、レクスタックRT2585レクスタックRT2315米国レキセン社製、商品名、プロピレン-エチレン共重合体などが挙げられる。また、ホットメルト樹脂組成物の耐加水分解性や樹脂硬度の特性を持たせる為にポリオレフィン樹脂の一部を重量平均分子量が100,000~200,000の高分子量ポリプロピレンに置換えて使用しても良い。市販品としては、ノバテックFX4FB、ノバテックPP、ウィンテック、ニューコン、ニューストレン、ニューフォーマー、ファンクスター日本ポリケム株式会社製、商品名、ノバテックウィンテックニューストレンニューフォーマーは登録商標、アドマー、タフマー三井化学株式会社製、商品名、プライムポリプロ、モストロン-L、プライムモールド-E、ポリファイン、プライムTPO株式会社プライムポリマー製、プライムポリプロは登録商標、サンアロマーサンアロマー株式会社製、商品名、登録商標、フローブレン住友精化株式会社製、商品名、登録商標などが挙げられる。接着付与剤としては、特に限定されないが、具体的には、例えば、脂肪族系石油樹脂、芳香族系石油樹脂、脂肪族/芳香族混合型石油樹脂、フェノール変性脂肪族/芳香族混合型石油樹脂、ジシクロペンタジエン系石油樹脂、水素化石油樹脂などの石油系樹脂;ロジン酸、不均化ロジン酸、水添ロジン酸、ロジン酸のグリセリンエステル、ロジン酸のペンタエリスリトールエステルなどのロジン酸エステル系樹脂;テルペン樹脂、水添テルペン樹脂、芳香族変性テルペン樹脂、芳香族変性水添テルペン樹脂、フェノール変性テルペン樹脂テルペンフェノール系樹脂、アルキルフェノール変性テルペン樹脂などのテルペン系樹脂;スチレン樹脂;キシレン樹脂、フェノール変性キシレン樹脂、アルキルフェノール変性キシレン樹脂などのキシレン系樹脂;ノボラック型フェノール樹脂、レゾール型フェノール樹脂、アルキルフェノール樹脂、ロジン変性フェノール樹脂などのフェノール系樹脂などを挙げることができる。これらの接着付与剤は、単独で使用してもよく、2種類以上併用してもよい。また、初期接着性、表面タック低減を改善するために、高軟化点の樹脂や結晶化度の高い樹脂などを使用することが好ましく、特に、基材に対する接着性の点から、テルペンフェノール系樹脂、テルペン樹脂などのテルペン系樹脂、脂肪族系石油樹脂が好ましい。市販品としては、マルカレッツS110A脂肪族系石油樹脂、丸善石油化学株式会社製、マルカレッツは登録商標、YSポリスターT-145テルペンフェノール樹脂、ヤスハラケミカル株式会社製、商品名、クリアロンP125水添テルペン樹脂、ヤスハラケミカル株式会社製、商品名、クリアロンは登録商標、クリアロンP150水添テルペン樹脂、ヤスハラケミカル株式会社製商品名、登録商標、アルコンP140脂環式系水添石油樹脂、荒川化学株式会社製、商品名、アルコンSM10部分水添石油樹脂、荒川化学株式会社製、商品名、アイマーブS100部分水添石油樹脂、出光興産株式会社製、商品名、アイマーブは登録商標などが挙げられる。ワックスとしては、通常、重量平均分子量が20,000以下であり、180°Cでの溶融粘度が500mPas以下であれば特に問題はない。市販品としては、ビスコール550P、660P三洋化成工業株式会社製、商品名、ビスコールは登録商標、ハイワックス200P、NP055、NP105三井化学株式会社製、商品名などを挙げることができる。ポリオレフィン系ワックスは、融点が120°C以上、好ましくは120~170°C、さらに融点が130~160°Cの結晶性ワックスがより好ましく、これらのポリオレフィン系ワックスは、単独で使用してもよく、2種類以上併用してもよい。さらに、ポリオレフィン系ワックスとしては、ポリプロピレン系ワックス、ポリエチレン系ワックスなどがあり、特に融点が120~170°Cのポリプロピレン系ワックスが好ましい。融点が120°C未満の場合、樹脂表面にタックが生じるおそれがあり、融点が170°Cを超える場合、流動性低下による作業性低下のおそれがある。融点が120~170°Cのポリプロピレン系ワックスとしては、具体的にはビスコール660P三洋化成工業株式会社製商品名、ビスコールは登録商標が挙げられる。充填材としては、特に限定されないが、電気絶縁性、吸湿性、線膨張係数低減、熱伝導性向上及び強度向上の効果があり、たとえば、溶融シリカ、結晶シリカ、アルミナ、ジルコン、珪酸カルシウム、炭酸カルシウム、チタン酸カリウム、炭化珪素、窒化珪素、窒化アルミ、窒化ホウ素、ベリリア、ジルコニア、ジルコン、フォステライト、ステアタイト、スピネル、ムライト、チタニア等の粉体、又はこれらを球形化したビーズ、ガラス繊維等が挙げられる。さらに、電気絶縁性、熱伝導性、難燃効果のある充填材成分としては水酸化アルミニウム、水酸化マグネシウム、その金属水和物、複合金属水酸化物、ホウ酸亜鉛、モリブデン酸亜鉛などが挙げられる。これらの充填材成分は単独で用いても、2種以上を組み合わせて用いてもよい。なかでも、電気絶縁性、熱伝導性、難燃性の向上低減の観点から、水酸化アルミニウム、水酸化マグネシウムの金属水和物が好ましい。市販品としては、ホウ酸亜鉛はFB-290、FB-500U.S.Borax社製商品名、FRZ-500C水澤化学工業株式会社製商品名等が、モリブデン酸亜鉛はKEMGARD911B、911C、1100Sherwin-Williams社製、商品名等が各々市販品として入手可能である。また、水酸化アルミニウムの金属水和物としては、B73日本軽金属株式会社製、商品名、C-31住友化学株式会社製、商品名、水酸化マグネシウムの金属水和物としては、マグラックスST1新鉱工業株式会社製商品名:ステアリン酸1処理品、キスマ1協和化学工業株式会社製、商品名などが挙げられる。さらに、封止用ホットメルト樹脂組成物には、必要に応じて、高級脂肪酸、高級脂肪酸金属塩等の離型剤、カップリング剤、シリコーンオイルやシリコーンゴム粉末等の応力緩和剤、カーボンブラック等の顔料または染料、酸化防止剤老化防止剤、紫外線吸収剤、界面活性剤、ノンハロゲン、ノンアンチモンの難燃剤等を適量配合しても良い。酸化防止剤老化防止剤としては、フェノール系、有機イオウ系、ヒンダードフェノール系、ヒンダードアミン系、有機リン系ヒンダートフェノール系、アミン系などが挙げられる。例えば、フェノール系酸化防止剤としてペンタエリトリイルテトラキス-3-3,5-ジ-ターシャリーブチル-4-ヒドロキシフェニルプロピオネートSONGNOX1010、SONGWONIND.製商品名及びn-オクタデシル-3-3,5-ジ-ターシャリーブチル-4-ヒドロキシフェニルプロピオネートSONGNOX1076、SONGWONINDUSTRIAL社製、商品名と、リン系酸化防止剤としてトリス2,4-ジ-ターシャリーブチルフェニルホスファイトSONGNOX1680、SONGWONINDUSTRIAL社製商品名などがある。封止用ホットメルト樹脂組成物は、各種原材料を均一に分散混合できるのであれば、いかなる手法を用いても調製できるが、一般的な手法として、所定の配合量の原材料をミキサー等によって十分混合した後、ミキシングロール、押出機、らいかい機、プラネタリミキサ等によって混合又は溶融混練し、必要に応じて脱泡する方法等を挙げることができる。以下、本発明にかかる実施例および比較例について説明するが、本発明は該実施例により何ら制限されるものではない。実施例1~2、比較例1~13[オレフィン系ホットメルト樹脂組成物]窒素導入口を備えた加熱ニーダーを170~200°Cに加温し、ポリオレフィン樹脂としてベストプラスト703エボニックデグサジャパン株式会社製、商品名、ベストプラストは登録商標:重量平均分子量34,00059質量部、高分子量ポリプロピレンとしてノバテックFX4FB日本ポリケム株式会社製、商品名4質量部、接着付与剤テルペンフェノール系樹脂としてYSポリスターT-145ヤスハラケミカル株式会社製、商品名、軟化点145°C27質量部、ポリオレフィン系ワックス成分としてビスコール660P三洋化成工業株式会社製、商品名、ビスコールは登録商標、軟化点145°C15質量部、充填材成分としてマグラックスST1新鉱工業株式会社製、商品名:ステアリン酸1処理品、水酸化マグネシウムの金属水和物35質量部、酸化防止剤としてSONGNOX1010SONGWONINDUSTIAL社製、商品名0.3質量部、SONGNOX1680SONGWONINDUSTRIAL社製、商品名0.3質量部を投入し、均一に溶融混練することにより、オレフィン系ホットメルト樹脂組成物を得た。耐ブロッキング性前記オレフィン系ホットメルト樹脂組成物を、エクストルーダーを用い、圧力5~15bar500~1500kPa、温度180°Cの条件で、直径4mm、長さ15mmの円柱形状に成形した。成形したオレフィン系ホットメルト樹脂組成物を、表1及び表2に示した粘着防止剤中に、それぞれディッピング浸漬を行い、ホットメルト樹脂組成物の表面に粘着防止剤が均一に付着したものを、耐ブロッキング性の試験サンプルとした。なお、表1及び表2に示した粘着防止剤において、使用した材料は、記載された材料が主成分90質量以上である。また、ホットメルト樹脂組成物の表面に付着した粘着防止剤の付着量は、実施例1、2いずれも3.7mg/cm2であった。なお、比較例1~13のホットメルト樹脂組成物の表面に付着した粘着防止剤の付着量は、3~5mg/cm2の範囲であった。付着量は、ホットメルト樹脂組成物の質量を予め測定しておき、粘着防止剤を付着させて、改めて付着後の質量を測定した。そして、質量差をホットメルト樹脂組成物の表面積で割り、付着量を算出した。試験サンプル5本を輪ゴムで束にし、試験サンプルの表面同士を接触させ、50°C乾燥機下で3日間エージングを行った。その後、試験サンプル5本の輪ゴムを外して耐ブロッキング性を、以下に示す基準で評価した。評価結果を表3及び表4に示した。○;力をかけずに試験サンプル同士が容易に分離する。△;軽く力をかけると試験サンプル同士が分離するサンプルの表面剥離はなし。×;試験サンプル同士が固着している分離するとサンプルの表面剥離あり。電気絶縁性130°Cに加熱したプレス機に離型紙で挟んだホットメルト樹脂組成物をセットし、加圧プレスすることで1mm厚のシートを作製した。100mm×100mmサイズのシートを5枚作製し、ASTMD149に準拠して、ヤマヨ試験器製絶縁破壊試験装置YST-243-100RHOを用いて23°Cシリコーン油中で絶縁破壊電圧を測定した。結果を表3及び表4に示した。熱伝導率ホットメルト樹脂組成物の1mm厚シートを作製し、23°C下で京都電子工業製QTM‐500を用いて測定した。結果を表3及び表4に示した。実施例1~2に示したように、粘着防止剤として、主成分が植物由来の粒子澱粉の粒子であり、粒子の平均粒子径が5~40μmであり、粒子の表面がシリコーンコーティングされてなる、ニッカリコAS-100、AS-300ニッカ株式会社製、商品名を用いた場合において、オレフィン系ホットメルト樹脂組成物の耐ブロッキング性が、良好な結果であることがわかる。本発明により、複雑な形状を有し、かつ電気電子部品用の封止用オレフィン系樹脂組成物として、電子電気部品等への電気絶縁性、熱伝導率の特性を併せ持つ、また、溶融粘度、軟化点、及び成形後の耐ブロッキング性が良好であり、耐熱性、耐加水分解性の性能から長期信頼性が良好であるホットメルト樹脂組成物を提供することができる。"